(57)【要約】  本発明は、膜電極接合体の製造のためのシステムを提供し、このシステムは：  支持プラットフォームを有する、第１のトラックに沿って横断可能な第１のキャリッジ；  支持プラットフォームを有する、第２のトラックに沿って横断可能な第２のキャリッジ；  キャリッジの支持プラットフォーム上にガス拡散層を含むシートを供給するためのシート供給手段；及び  第１のトラックの少なくとも一部と第２のトラックの少なくとも一部の間にイオン伝導性膜を含む連続ウェブを供給するための供給手段を備え、  連続ウェブのそれぞれの側の第１及び第２のキャリッジを、連続ウェブに面する第１及び第２のキャリッジの支持プラットフォームと位置合わせするように構成されており、キャリッジによって輸送されるシートを、位置合わせされた構成で連続ウェブの両側に接着させるために適している。【選択図】図１
2019527453.tif 000002
【特許請求の範囲】
【請求項１】
支持プラットフォームを有する、第１のトラックに沿って横断可能な第１のキャリッジ；
支持プラットフォームを有する、第２のトラックに沿って横断可能な第２のキャリッジ；
キャリッジの支持プラットフォーム上にガス拡散層を含むシートを供給するためのシート供給手段；及び
第１のトラックの少なくとも一部と第２のトラックの少なくとも一部の間にイオン伝導性膜を含む連続ウェブを供給するための供給手段
を備えた膜電極接合体の製造のためのシステムであって、
連続ウェブのそれぞれの側の第１及び第２のキャリッジを、連続ウェブに面する第１及び第２のキャリッジの支持プラットフォームと位置合わせするように構成されており、
それにより、キャリッジによって輸送されるシートを、位置合わせされた構成で連続ウェブの両側に接着させるために適している
システム。
【請求項２】
第１及び第２のトラックが、キャリッジを推進するための駆動手段を含む、請求項１に記載のシステム。
【請求項３】
駆動手段がリニアモーターを含む、請求項２に記載のシステム。
【請求項４】
駆動手段がトラックに沿って可変速度でキャリッジを推進する、請求項２又は３に記載のシステム。
【請求項５】
第１及び第２のキャリッジによって輸送されるシート上に接着剤を分配するための一又は複数の接着剤ディスペンサをさらに備える、請求項１から４のいずれか一項に記載のシステム。
【請求項６】
一又は複数の接着剤ディスペンサが、第１のキャリッジによって輸送されるシート上に接着剤を付着させるための、第１のトラックの上方に配置された第１の接着剤ディスペンサと、第２のキャリッジによって輸送されるシート上に接着剤を付着させるための、第２のトラックの上方に配置された第２の接着剤ディスペンサとを含む、請求項５に記載のシステム。
【請求項７】
第１のキャリッジの支持プラットフォームが、第１のトラックに向かって及び第１のトラックから離れるように可動であり；
第２のキャリッジの支持プラットフォームが、第２のトラックに向かって及び第２のトラックから離れるように可動であり；
それによりシステムが、連続ウェブのそれぞれの側において位置合わせされた支持プラットフォーム間に圧力を加えてシートを連続ウェブの両側に押し付けるように構成されている、
請求項１から６のいずれか一項に記載のシステム。
【請求項８】
第１のトラックが第１の平面内にループを形成し；
第２のトラックが第２の平面内にループを形成し；
第１の平面と第２の平面とは平行でない、
請求項１から７のいずれか一項に記載のシステム。
【請求項９】
シート供給手段が、第１のトラックの上方に配置されるシートを供給するための第１のシート供給手段と、第２のトラックの上方に配置されるシートを供給するための第２のシート供給手段とを含む、請求項１から８のいずれか一項に記載のシステム。
【請求項１０】
シート供給手段が：
ガス拡散層を含む材料のロールを巻き出して、ガス拡散層を含む材料のストリップを形成するためのスプール；及び
ストリップを分離シートへと切断するための切断ツール
を含む、請求項１から９のいずれか一項に記載のシステム。
【請求項１１】
シート供給手段がピックアンドプレースロボットを含む、請求項１から１０のいずれか一項に記載のシステム。
【請求項１２】
シート供給手段が、シートをピックアンドプレースロボットへと運搬するための運搬手段をさらに含む、請求項１１に記載のシステム。
【請求項１３】
膜電極接合体の製造方法であって：
支持プラットフォームを有する第１のキャリッジを第１のトラックに沿って駆動する工程；
支持プラットフォームを有する第２のキャリッジを第２のトラックに沿って駆動する工程；
ガス拡散層を含む第１のシートを、第１のキャリッジの支持プラットフォーム上に配置する工程；
ガス拡散層を含む第２のシートを、第２のキャリッジの支持プラットフォーム上に配置する工程；
任意選択的に、第１及び第２のシート上に接着剤を分配する工程；
第１のトラックの少なくとも一部と第２のトラックの少なくとも一部の間にイオン伝導性膜を含む連続ウェブを供給する工程；
連続ウェブのそれぞれの側の第１及び第２のキャリッジを、連続ウェブに面する第１及び第２のキャリッジの支持プラットフォームと位置合わせし、それにより第１及び第２のシートを連続ウェブの両側に接着させる工程
を含む方法。
【請求項１４】
第１のキャリッジを第１のトラックに沿って駆動する工程が、第１のキャリッジを第１のトラックに沿って可変速度で駆動することを含み；
第２のキャリッジを第２のトラックに沿って駆動する工程が、第２のキャリッジを第２のトラックに沿って可変速度で駆動することを含む、
請求項１３に記載の方法。
【請求項１５】
第１及び第２のシートがガス拡散層を含み、連続ウェブが触媒でコーティングされた膜を含む、請求項１３又は１４に記載の方法。
【請求項１６】
第１及び第２のシートが触媒でコーティングされたガス拡散層を含み、連続ウェブがイオン伝導性膜を含む、請求項１３又は１４に記載の方法。
【発明の詳細な説明】
【技術分野】
【０００１】
本発明は、膜電極接合体（ＭＥＡ）、特に燃料電池用のＭＥＡの製造のためのシステム及び方法に関する。特に、本発明は、触媒コーティング膜（ＣＣＭ）に対してガス拡散層（ＧＤＬ）を取り付けることなどにより、完全に組み立てられたＭＥＡの高速形成を可能にするシステムに関する。
【背景技術】
【０００２】
燃料電池は、電解質により分離されている二つの電極を含む電気化学電池である。水素、又はアルコール、例えばメタノール又はエタノールといった燃料はアノードに供給され、酸素又は空気などの酸化剤はカソードに供給される。電気化学反応は電極で起こり、燃料及び酸化剤の化学エネルギーは、電気エネルギー及び熱に変換される。電極触媒は、アノードにおける燃料の電気化学的酸化とカソードにおける酸素の電気化学的還元を促進するために使用される。
【０００３】
水素を燃料とした又はアルコールを燃料としたプロトン交換膜燃料電池（ＰＥＭＦＣ）では、電解質は、電子的に絶縁し、且つプロトンを伝導する固体高分子膜である。アノードで発生したプロトンは、膜を横切ってカソードへと輸送され、そこで酸素と結合して水を形成する。最も幅広く使用されるアルコール燃料はメタノールであり、このＰＥＭＦＣの変形はしばしば直接メタノール燃料電池（ＤＭＦＣ）と称される。
【０００４】
ＰＥＭＦＣの主要なコンポーネントは膜電極接合体（ＭＥＡ）として知られており、本質的に５層からなる。中心層は、高分子イオン伝導性膜である。イオン伝導性膜のどちらかの面には、特定の電極触媒反応のために設計された電極触媒を含む電極触媒層が存在する。最後に、各電極触媒層に隣接してガス拡散層が存在する。ガス拡散層は、反応物質が電極触媒層に達することを可能にし、且つ電気化学反応により発生する電流を伝導しなければならない。従って、ガス拡散層は、多孔性かつ導電性でなければならない。
【０００５】
典型的には、ＭＥＡは、以下二つの一般的方式のうちの一つにより作製される：
（ｉ）電極触媒層をＧＤＬに塗布し、ガス拡散電極（ＧＤＥ）を形成する。二つのＧＤＥをイオン伝導性膜のいずれかの側に配置し、一緒に積層してＭＥＡを形成することができる；
（ｉｉ）電極触媒層をイオン伝導性膜の両面に塗布し、ＣＣＭを形成する。その後、ＧＤＬをＣＣＭの両面に塗布する。
【０００６】
典型的には、さらにシールコンポーネントをＭＥＡの周縁に配置して、多孔層の縁をシールし、反応ガスが侵入して混合することを防止し、且つＭＥＡの縁を補強及び強化して、曝露された膜の縁があればそれを保護し、ＭＥＡが完全な燃料電池へと組み立てられるときにガスケットコンポーネントとのその後のインターフェースのために頑強な表面を提供する。シールコンポーネントは、ＭＥＡの作製の一又は複数の段階で、例えばＣＣＭの作製の間に導入することができるか、又はＧＤＬに組み込むことができるか、又は作製後に完全なＭＥＡに適用することができる。ＣＣＭ又はＧＤＬに適用されるとき、シールコンポーネントは、ＭＥＡのサブコンポーネントの結合を容易にして完全に統合されたＭＥＡを生成するというさらなる機能も提供できる。
【０００７】
ＧＤＬをＭＥＡに統合するための殆どのＭＥＡ作製方法は、高温及び高圧でコンポーネントを接合し、それらコンポーネント間に耐久性及び持続性の結合が生じるために十分な特定の期間にわたって保持することすることを含む方法により、サブコンポーネントをまとめて結合することに依存している。このような高温結合又は熱圧縮方法は、結合促進剤の存在、即ち接着剤が存在することにも依存している。接着剤は、典型的には、シールコンポーネントの表面上でホットメルト接着剤の薄層の形態のシールコンポーネントに組み込まれる。製造コストを削減し、製造スピードを上げようとする努力のなかで、ＣＣＭ及びＭＥＡのための連続リール・トー・リール製造プロセスの高速化の開発に、最近大きな進歩があった。しかしながら、例えば高温ニップローラーを使用して、適切な結合をもたらす十分な時間にわたり必要な圧力と熱の両方を適用することによりＧＤＬが連続式に適用される場合も、熱圧縮工程によるＭＥＡ上へのＧＤＬの結合は、依然として低速の方法である。
【０００８】
したがって、もっと速い速度で完全に統合されたＭＥＡを製造すると同時にコンポーネントを極めて正確に位置合わせすることのできる改善されたシステムを提供することが望ましい。
【発明の概要】
【０００９】
第１の態様によれば、本発明は、膜電極接合体の製造のためのシステムを提供し、このシステムは：
支持プラットフォームを有する、第１のトラックに沿って横断可能な第１のキャリッジ；
支持プラットフォームを有する、第２のトラックに沿って横断可能な第２のキャリッジ；
キャリッジの支持プラットフォーム上にガス拡散層を含むシートを供給するためのシート供給手段；及び
第１のトラックの少なくとも一部と第２のトラックの少なくとも一部の間にイオン伝導性膜を含む連続ウェブを供給するための供給手段
を備え、連続ウェブのそれぞれの側の第１及び第２のキャリッジを、連続ウェブに面する第１及び第２のキャリッジの支持プラットフォームと位置合わせするように構成されており、
キャリッジによって輸送されるシートを、位置合わせされた構成で連続ウェブの両側に接着させるために適している。
【００１０】
任意選択的に、システムは、第１及び第２のキャリッジによって輸送されるシート上に接着剤を分配するための一又は複数の接着剤ディスペンサをさらに備える。
【００１１】
本発明について、以下でさらに説明する。以下の文脈において、本発明の異なる態様がより詳細に規定される。そのように規定される各態様は、反することが明らかに示されていない限り、任意の他の態様（複数可）と組み合わせてもよい。特に、好ましい又は有利であるとされる任意の特徴は、好ましい又は有利であるとされる他の任意の特徴（複数可）と組み合わせてもよい。
【００１２】
本システム及び方法の利点は、完全に統合されたＭＥＡの生産率が大きく高まることにより評価されうる。上述の従来の連続製造方法の場合の典型的にわずか約１−５リニアｍ／分と比較して、ＭＥＡにＧＤＬを統合する本発明のシステムを用いると、３０リニアｍ／分のライン速度を達成することができる。この利点は、このような成果を達成するための機器のコスト、並びにその作業に必要な労力及び設置面積によっても評価することができる。
【図面の簡単な説明】
【００１３】
次に、以下の非限定的な図面に関して本発明を説明する。
【００１４】
【図１】本明細書に記載されるシステムの模式図である。
【発明を実施するための形態】
【００１５】
本システムは、支持プラットフォーム１０６を有する、第１のトラック１００に沿って横断可能な第１のキャリッジ１０５を備える。システムは、支持プラットフォーム２０６を有する、第２のトラック２００に沿って横断可能な第２のキャリッジ２０５も備える。第１及び第２のキャリッジ１０５、２０５は、好ましくは実質的に同じ設計のものである。各々が支持プラットフォーム１０６、２０６を有する複数のキャリッジ１０５、２０５は、各トラック１００、２００上に提供される。第１のキャリッジと第２のキャリッジの数は、適切には等しい。第１及び第２のキャリッジの正確な数は、システムのサイズ、作製されるＭＥＡのサイズなどを含む複数の要因に依存し、キャリッジの最適な数を決定することは当業者の能力の範囲内である。
【００１６】
システムは、キャリッジ１０５、２０５の支持プラットフォーム１０６、２０６上にＧＤＬを含むシート１２４、２２４を供給するためのシート供給手段１２０、２２０を備える。好ましくは、シート供給手段１２０、２２０は、第１のトラック１００の上方に配置されたシート１２４を供給するための第１の手段１２０と、第２のトラックの上方に配置されたシート２２４を供給するための第２の手段２２０とを備える。シート供給手段１２０、２２０は：ＧＤＬを含む材料のロールを巻き出して、ＧＤＬを含む材料１２２、２２２のストリップを形成するためのスプール１２１、２２１；ストリップをＧＤＬを含む分離シート１２４、２２４へと切断するための切断手段１２３、２２３；キャリッジ１０５、２０５の支持プラットフォーム１０６、２０６上へのシート１２４、２２４の正確な配置のためのピックアンドプレースロボット１２６、２２６へとシート１２４、２２４を運搬するための運搬手段１２５、２２５を備える。
【００１７】
ピックアンドプレースロボット１２６、２２６は、最小の物理的接触で又は物理的接触なしでシート１２４、２２４を持ち上げ、そのようにしてシート１２４、２２４に損傷を与える可能性を回避するデバイスを有する。このようなデバイスは、非接触グリッパー、例えばベルヌーイ型デバイスとすることができる。このロボット１２６、２２６は、正確性のためにコンピュータビジョン検出システムを使用し、シート１２４、２２４を、トラックシステムの静止した／低速で移動するキャリッジ１０５、２０５の上の支持プラットフォーム１０６、２０６上に配置することができる。次いでキャリッジは加速してピックアンドプレースロボットから離れ、次いで任意選択的にＧＤＬの表面上の必要な位置に接着剤を分配してもよい。
【００１８】
任意選択的に、システムは、第１及び第２のキャリッジ１０５、２０５によって輸送されるシート１２４、２２４上に接着剤を分配するための一又は複数の接着剤ディスペンサ１１０、２１０を備える。好ましくは、接着剤を第１及び第２のトラック１００、２００の各々に塗布するように構成された少なくとも一つの接着剤ディスペンサ１１０、２１０が存在する。好ましくは、一又は複数の接着剤ディスペンサ１１０、２１０は、第１のキャリッジ１０５によって輸送されるシート１２４上に接着剤を付着させるための、第１のトラック１００の上方に配置された第１の接着剤ディスペンサ１１０と、第２のキャリッジによって輸送されるシート２２４上に接着剤を付着させるための、第２のトラック２００の上方に配置された第２の接着剤ディスペンサ２１０とを含む。
【００１９】
システムの一の代替的な実施態様では、接着剤ディスペンサ１１０、２１０は存在せず、シート１２４、２２４が事前塗布された適切な接着剤を有し、この接着剤は、別々の分離シート１２４、２２４へと切断される前の、ＧＤＬを含む材料のロールに事前塗布される。
【００２０】
システムは、第１のトラック１００の少なくとも一部と第２のトラック２００の少なくとも一部の間にイオン伝導性膜を含む連続ウェブ５５を供給するための供給手段５０を備える。供給手段５０は、正常動作の間に、Ｘ方向に連続ウェブ５５の実質的に連続するフィードを供給しうる。Ｘ方向は、第１及び第２のトラック１００、２００の各々の一部と平行である。連続ウェブ５５は、ロールハンドリング機器を用いて、正確なウェブ操作でフィードされうる。
【００２１】
システムは、連続ウェブ５５のそれぞれの側の第１及び第２のキャリッジ１０５、２０５を、連続ウェブ５５に面する第１及び第２のキャリッジ１０５、２０５の支持プラットフォーム１０６、２０６と位置合わせするように構成され、それにより、システムは、キャリッジによって輸送されるシート１２４、２２４を、位置合わせされた構成で連続ウェブ５５の両側に接着させるために適している。キャリッジ１０５、２０５は、連続ウェブ５５の速度と一致するように、且つ、シート１２４、２２４を、レジストレーションセンサー（図示しない）を用いて高い位置精度で、移動する連続ウェブ５５と接触させるようにタイミングを取るように駆動される。システムは、＋／−２５０μｍの各ＧＤＬの取り付けに関する側方位置精度を達成しながら、継続的に高速で移動するウェブへの取り付けを実施することができる。
【００２２】
好ましくは、第１及び第２のトラック１００、２００は、キャリッジを推進するためのリニアモーターを含む駆動手段を含む。好ましくは、キャリッジ１０５、２０５をトラック１００、２００に沿って駆動するシステムの駆動手段は、キャリッジの各々を可変速度で推進することができる。好ましくは、駆動手段は、キャリッジ１０５、２０５を、接着剤ディスペンサ１１０、２１０（存在する場合）に隣接するトラック１００、２００に沿って、シート供給手段１２０、２２０から接着剤ディスペンサ１１０、２１０へと移動するときより低い速度で駆動するように構成される。
【００２３】
マルチキャリッジトラック式システムの内部にリニアモーターを使用することで、キャリッジが互いに独立して停止、スタート、及び異なる速度で移動することを要する複雑な動作を組み合わせることができる。このような効果は、より確立されたロボット駆動式のピックアンドプレース技術を用いた場合には同じように効果的には達成できなかった。
【００２４】
本発明のシステムの使用により、ＧＤＬを取り付けてＭＥＡを形成する高速連続移動式リール・トー・リール製造方法が、他の方法では必ずしも可能でない高い位置精度で可能になる。
【００２５】
本明細書に記載されるシステムは、これまでよりはるかに高い完全に統合されたＭＥＡの製造速度を達成することができる。このシステムは、トラック式キャリッジシステムの形態であり、ＧＤＬの、イオン伝導性膜を含む連続ウェブへの配置及び結合を、約３０リニアｍ／分という高速で達成する。
【００２６】
好ましくは、第１及び第２のキャリッジ１０５、２０５の支持プラットフォーム１０６、２０６は、カム機構を介して、連続ウェブ５５に向かって及び連続ウェブ５５から遠ざかるように可動であり、それによりシステムは、連続ウェブ５５のそれぞれの側で位置合わせされた支持プラットフォーム１０６、２０６間に圧力を掛けて、シート１２４、２２４を連続ウェブ５５の両側に押し付けるように構成される。キャリッジ１０５、２０５は、連続ウェブ５５と共に移動し、結合が達成されるまで十分な時間にわたり、シート１２４、２２４を連続ウェブ５５と接触したままにするために圧力を掛ける。
【００２７】
好ましくは、第１のトラック１００は、第１の平面内にループを形成し、第２のトラック２００は、第２の平面内にループを形成し、第１の平面と第２の平面は平行でない。好ましくは、第１の平面と第２の平面は直交する。特に、第１及び第２のトラック１００、２００は、第２のトラック２００上のキャリッジ２０５が、第１のトラック１００上のキャリッジ１０５と実質的に同じ配向のままである支持プラットフォーム２０６の上側表面を有し、重力を使用して、支持プラットフォーム１０６上のシート１２４及び支持プラットフォーム２０６上のシート２２４の両方に接着剤を塗布することができるように、構成することができる。第１のトラック１００上のキャリッジは、連続ウェブ５５の上側を向く表面上に下降させることができるように、接着剤がシート１２４に塗布された後で反転される支持プラットフォーム１０６の上側表面を有する。
【００２８】
一実施態様では、連続ウェブ５５は、その両側に触媒層を有する（即ちＣＣＭである）。触媒層は、イオン伝導性膜のいずれかの側に連続コーティングとして形成することができるか、又はイオン伝導性膜のいずれかの側に触媒層の別々のパッチとして提供することができる。
【００２９】
代替的な一実施態様では、シート１２４、２２４の各々は、その上にＧＤＬに塗布された触媒層を有する（即ちガス拡散電極（ＧＤＥ）である）。
【００３０】
任意選択的に、連続ウェブ（触媒層を含むか、又は触媒層を有さない）は、シールコンポーネントを含むことができる。これについて以下で詳細に記載する。
【００３１】
さらなる態様によれば、膜電極接合体の製造方法が提供され、この方法は：
支持プラットフォーム１０６を有する第１のキャリッジ１０５を、第１のトラック１００に沿って駆動する工程；
支持プラットフォーム２０６を有する第２のキャリッジ２０５を、第２のトラック２００に沿って駆動する工程；
ガス拡散層を含む第１のシート１２４を、第１のキャリッジ１０５の支持プラットフォーム１０６上に配置する工程；
ガス拡散層を含む第２のシート２２４を、第２のキャリッジ２０５の支持プラットフォーム２０６上に配置する工程；
任意選択的に、第１及び第２のシート１２４、２２４上に接着剤を分配する工程；
第１のトラック１００の少なくとも一部及び第２のトラック２００の少なくとも一部の間にイオン伝導性膜を含む連続ウェブ５５を供給する工程；
連続ウェブ５５のそれぞれの側の第１及び第２のキャリッジ１０５、２０５を、連続ウェブ５５に面する第１及び第２のキャリッジ１０５、２０５の支持プラットフォーム１０６、２０６と位置合わせし、それにより第１及び第２のシート１２４、２２４を連続ウェブ５５の両側に接着させる工程
を含む。
【００３２】
好ましくは、上記方法は、本明細書に記載されるシステムと組み合わせて使用することができる。したがって、システムのすべての態様は、本方法と組み合わせて開示され、逆も同じである。
【００３３】
さらに詳細には、例示的な一方法は以下の工程を含みうる。
【００３４】
１）ＧＤＬの切断
ＧＤＬは、通常ロール形式で供給される。ＧＤＬは、切断手段１２３、２２３により切断されて、ＧＤＬを含む単一のシート１２４、２２４を提供し、このシートは、運搬手段１２５、２２５を用いてピックアンドプレースロボット１２６、２２６に搬送される。ＧＤＬのロールは、回転切断、レーザー切断などを用いてシート１２４、２２４へと切断することができる。運搬手段１２５、２２５は、適切には真空コンベヤである。
【００３５】
２）ＧＤＬ片のピックアップ
まず、ＧＤＬの位置が、センサによって検出される。ピックアンドプレースロボット１２６、２２６は、非接触グリッパーを用いてＧＤＬをピックアップする。このようなグリッパーの一例は、グリッパーのための既存のベルヌーイ技術に基づいているが、固有の設計に適合される。これにより、表面とまったく物理的接触させることなくＧＤＬシート１２４、２２４を保持することができる。これにより、ハンドリングの間に、炭素繊維ベースのＧＤＬ材料の表面が損傷を受ける危険が有意に減少する。次いでＧＤＬシート１２４、２２４が、好ましくはリニアモーターシステムによって駆動されるキャリッジ１０５、２０５の支持プラットフォーム１０６、２０６上に配置される。
【００３６】
３）ＧＤＬ片の搬送及び接着剤の塗布
次いでキャリッジ１０５、２０５がＧＤＬのシート１２４、２２４を搬送する。リニアモーターの利点は、配置作業のために速度を落とし、次いで距離をカバーするために速度を上げることができることである。次いでこの時点で、ＧＤＬの最上面への接着剤の分配が行われる。ＵＶ活性化などの接着剤の活性化が必要である場合、これはこの段階で実行されうる。シート１２４、２２４へと切断される前の、ＧＤＬを含む材料１２２、２２２のストリップに接着剤が事前塗布されている場合、この工程は省略することができる。
【００３７】
４）ＧＤＬの接合によるＭＥＡの形成
ＧＤＬを含むシート１２４、２２４を、トラック１００、２００の周りに移動させ、イオン伝導性膜を含む連続ウェブ５５と接触させる。設計の意図は、一方のリニアモータートラックを垂直に位置合わせし、他方を水平な平面内に置くことである。これにより、ＧＤＬの両シート１２４、２２４は、重力による接着剤分配方法のために、上側を向くことができる。キャリッジ１０５、２０５内でＣＡＭが移動することにより、ウェブとの接触が可能になるであろう。この設計により、適量の力が加わることになるであろう。
【００３８】
５）結合期間
キャリッジ１０５、２０５は、ＧＤＬを含むシート１２４、２２４を、結合が生じるために必要な期間にわたり、イオン伝導性膜を含む連続ウェブ５５と接触したままに保つ。必要な期間は、使用される接着剤によって変化するが、典型的には５秒未満である。最終的なＭＥＡ製品は、個別の部品へと切断されて方法の最後に積み重ねられるか、又は後での処理のために連続ロールグッド製品として貯蔵される。別個の部品として貯蔵するために、組み立てられたウェブは、最終切断ステーション６０で処理され、切断に先立って寸法チェックを完了させる。ロール上に包装するために、この段階でＭＥＡを支持するためにライナーフィルム（図示しない）が導入される。この段階でもまだ切断方法を使用することができるが、切断は、ライナーを無傷に残すキスカットであり、これにより次いで、統合されたＭＥＡのウェブをスプールに巻き付けることができる。
【００３９】
本発明の製造システムは、複数の重要な特徴を有する：
・小さな設置面積のマシン
・一方が垂直で、他方が水平なトラックに基づくリニアモーターシステム
・キャリッジが異なる速度で移動することを可能にするリニアモーターシステムの使用
・広範なサイズのＭＥＡに対する適性、それにより一つのマシンで広範なＭＥＡ製品が製造可能であること。
【００４０】
材料
シート１２４、２２４はガス拡散層（ＧＤＬ）を含む。典型的なＧＤＬは、適切には、従来の不織炭素繊維ガス拡散基材、例えば剛性シート炭素繊維紙（例えば日本の東レ株式会社から入手可能な炭素繊維紙のＴＧＰ−Ｈシリーズ）又はロールグッド炭素繊維紙（例えばドイツのＦｒｅｕｄｅｎｂｅｒｇ  ＦＣＣＴ  ＫＧから入手可能なＨ２３１５ベースシリーズ；ドイツのＳＧＬ  Ｔｅｃｈｎｏｌｏｇｉｅｓ  ＧｍｂＨから入手可能なＳｉｇｒａｃｅｔ（登録商標）シリーズ；又は米国のＡｖＣａｒｂ  Ｍａｔｅｒｉａｌ  Ｓｏｌｕｔｉｏｎｓから入手可能なＡｖＣａｒｂ（登録商標）シリーズ）、或いは織物炭素繊維布基材（例えばイタリアのＳＡＡＴＩ  Ｇｒｏｕｐ、Ｓ．ｐ．Ａ．から入手可能な炭素布のＳＣＣＧシリーズ）に基づく。多くのＰＥＭＦＣ（直接メタノール燃料電池（ＤＭＦＣ）を含む。）用途では、不織炭素繊維紙又は織物炭素繊維布基材は、典型的には疎水性ポリマー処理及び／又は基材内に埋め込まれるか又は平坦な面にコーティングされた粒子材料を含む微孔性層の適用、又は両方の組み合わせにより変性されて、ガス拡散層が形成される。粒子材料は、典型的にはカーボンブラックとポリテトラフロオロエチレン（ＰＴＦＥ）のようなポリマーの混合物である。適切には、ＧＤＬは１００から４００μｍの厚さである。好ましくは、触媒層と接触するＧＤＬの面上にカーボンブラックとＰＴＦＥのような粒子材料の層が存在する。
【００４１】
連続ウェブ５５は、任意選択的に片側に電極触媒材料を備えるイオン伝導性膜である。イオン伝導性膜は、ＰＥＭＦＣにおける使用に適した任意の膜であってよく、例えばＮａｆｉｏｎＴＭ（Ｃｈｅｍｏｕｒｓ  Ｃｏｍｐａｎｙ）、Ａｑｕｉｖｉｏｎ（登録商標）（Ｓｏｌｖａｙ  Ｓｐｅｃｉａｌｔｙ  Ｐｏｌｙｍｅｒｓ）、ＦｌｅｍｉｏｎＴＭ（旭硝子グループ）及びＡｃｉｐｌｅｘＴＭ（旭化成ケミカルズ株式会社）などの過フッ素化スルホン酸材料をベースとしてもよい。或いは膜は、Ｆｕｍａｐｅｍ（登録商標）Ｐ、Ｅ又はＫシリーズ製品としてＦｕＭＡ−Ｔｅｃｈ  ＧｍｂＨから入手可能なもの、ＪＳＲ社、東洋紡社その他から入手可能なものなど、スルホン化炭化水素膜をベースとしてもよい。代替的に、膜は、１２０℃から１８０℃の範囲で動作する、リン酸をドープしたポリベンゾイミダゾールをベースとしてもよい。
【００４２】
イオン伝導性膜は、イオン伝導性膜に機械的強度を付与する一又は複数の材料を含むことができる。例えば、イオン伝導性膜は、延伸ＰＴＦＥ材料又はナノ繊維網状物などの多孔質補強材を含有してもよい。
【００４３】
イオン伝導性膜は、膜の片面又は両面上の層として、又は膜内に埋め込まれた層として、一又は複数の過酸化水素分解触媒を含むことができる。使用に適した過酸化水素分解触媒の例は、当業者に既知であり、セリウム酸化物、マンガン酸化物、チタン酸化物、ベリリウム酸化物、ビスマス酸化物、タンタル酸化物、ニオブ酸化物、ハフニウム酸化物、バナジウム酸化物及びランタン酸化物などの金属酸化物；好適にはセリウム酸化物、マンガン酸化物又はチタン酸化物；好ましくは二酸化セリウム（セリア）を含む。
【００４４】
イオン伝導性膜成分は、任意選択的に、再結合触媒、特にそれぞれアノード及びカソードから膜へ拡散して水を生成することのできる未反応Ｈ２とＯ２の再結合のための触媒を含んでもよい。適切な再結合触媒は、高表面積の酸化物担体材料（シリカ、チタニア、ジルコニアなど）の上に金属（白金など）を含む。再結合触媒のさらなる例は、ＥＰ０６３１３３７及び国際公開第００／２４０７４号に開示されている。
【００４５】
イオン伝導性膜は、膜の縁をシール及び／又は強化するために片側又は両側に適用されるシールコンポーネントをさらに含みうる。シールコンポーネントは、片側又は両側に膜の各縁に沿ったストリップとして適用することができるか、片側又は両側のラダー構成として適用することができる。
【００４６】
本製造方法と、ＧＤＬを含むシートへの接着剤の塗布を組み合わせることが好ましく、これにより極めて速い結合時間が達成されうる。このような即効性接着剤は、５秒未満、又はさらに好ましくは２秒未満での結合を達成することができる。好ましくは、接着剤は、既に粘着性であるか又は特殊なシアノアクリレート系、エポキシ系などの速硬性接着剤である感圧性接着剤である。これら接着剤は、結合の前に作用して、接着剤の感圧形態を生成するか又はＧＤＬを膜ウェブと接触させると接着剤の結合特性を促進するように設計された、ＵＶ硬化特性を有してもよい。
【００４７】
現在従来技術の多くは、より確立されているが、必要な結合時間に関して十分に迅速な処理ができないホットメルト又は同様の接着剤に依存しているため、即効性接着剤の使用は前進である。また、燃料電池の環境に耐えうる即効性接着剤を見つけることは、それらが通常耐久性でないために、さらに困難である。
【００４８】
本発明者らは、特定の感圧性接着剤、典型的にはシリコーン又はアクリルに基づくポリマー接着剤と、シアノアクリレート及びエポキシが適切であることを発見した。エポキシに関し、これは、ＵＶを使用して迅速に硬化過程を開始する種類と、材料をまとめて保持するために直ちに高いグリーン強度を有する一方、硬化にはより長い時間がかかる種類とを含む。これらは、必要な結合時間を達成することができ、その耐用期間中に燃料電池の性能に悪影響を有さない。
【００４９】
代替的に、従来のホットメルト接着剤を使用してもよく、この場合、本発明のシステム及び方法は、結合過程の間に加熱工程を伴うであろう。本質的により長時間を要する熱結合過程を伴うが、ホットメルト接着剤を使用しながらも、本発明の製造システムを用いて、キャリッジを運ぶトラックを延長し、その延長トラックにキャリッジを追加することにより、それでも３０リニアｍ／分という高い全体の製造速度を達成することが可能であろう。
【００５０】
接着剤成分は、ＧＤＬ上に付着させる又は塗布することのできる流体又は粘性ペーストとすることができる。付着技術には、限定されないが、グラビア印刷、スロットダイ、ドロップ堆積、インクジェット、及び噴霧が含まれる。接着剤成分は、ビーズ若しくはドロップレット、狭い個別ストリップ、又は連続コーティング層の形態で、ＧＤＬの周縁に付着させることができる。付着させ、任意選択的に乾燥させ、及び／又は硬化させ、結合させるとき、接着剤成分は、適切には１−２０μｍの厚さ、好ましくは１−６μｍの厚さである。
【００５１】
代替的に、個々のシートへと切断する前に、適切な接着剤をＧＤＬ上に提供することができ、その場合接着剤は、個別の個々のシート１２４、２２４へと切断される前に、ＧＤＬを含む材料のロールに事前塗布される。この実施態様では、本発明のシステムの、任意選択的な接着剤ディスペンサ１１０、２１０は不要である。この場合、好ましい接着剤は、従来のホットメルト接着剤であるか、又は特定の感圧性接着剤である。シアノアクリレート及びエポキシといった、分配されると急速に最終的な状態へと硬化する接着剤は、ＧＤＬ材料のロールへの事前塗布には適さない。感圧性接着剤の場合、粘性となる状態へのいくらかの硬化が起こることができ、剥離可能なライナー材料の適切なロールが接着剤の分配に先立ってＧＤＬロールと交互に配置される場合、これらは依然として事前塗布に適している。
【００５２】
触媒材料は、一又は複数の電極触媒を含む。一又は複数の電極触媒は、独立して、微細な非担持金属粉末であるか、又は導電性の粒子状炭素支持体上に小さなナノ粒子が分散されている担持触媒である。電極触媒金属は、適切には：
（ｉ）白金族金属（白金、パラジウム、ロジウム、ルテニウム、イリジウム及びオスミウム）、
（ｉｉ）金又は銀、
（ｉｉｉ）卑金属、
又はこれら金属又はその酸化物のうちの一又は複数を含む合金又は混合物
から選択される。
【００５３】
好ましい電極触媒金属は白金であり、これは、他の貴金属又は卑金属と合金化されてもよい。電極触媒が担持触媒である場合、炭素支持材料上における金属粒子の負荷は、適切には１０−９０ｗｔ％の範囲、好ましくは、結果として得られる電極触媒の重量の１５−７５ｗｔ％である。
【００５４】
使用される具体的な触媒材料は、それが触媒する反応に応じて変わり、その選択は当業者の能力の範囲内である。
【００５５】
本発明の好ましい実施態様が本明細書で詳細に説明されているが、当業者には、本発明の範囲又は特許請求の範囲から逸脱することなく変更が可能であることが理解されるであろう。
【図１】
2019527453.tif 000003
【国際調査報告】
2019527453.tif 000004
2019527453.tif 000005
2019527453.tif 000006
2019527453.tif 000007